(57)【要約】【課題】少ない量の乳化剤を用いて、重合反応中に新たな微小粒子の発生がなく、安定に粒子が成長し、凝集物が少なく、ラテックスが安定で撹拌やポンプ等により機械的な力を受けても凝集しがたく、乾燥した重合体粉末から得られるプラスチゾルが低粘度で取り扱いやすいものとなる塩化ビニル系重合体ラテックスの製造を、製造設備等を改造することなく、追加添加乳化剤の添加量を重合率の変化に応じて設定することにより可能とする塩化ビニル系重合体ラテックスの製造方法を提供する。【解決手段】重合反応が播種乳化重合、微細懸濁重合又は播種微細懸濁重合反応を重合率によって、５段階に分けて、各段階毎に連続的に追加添加乳化剤を添加するに際して、追加添加乳化剤の量を、０重量部、０.００３〜０.００８重量部、０.００８〜０.０２８重量部、０.００８〜０.０２８重量部、０.０２〜０.０４重量部と増加させて添加する塩化ビニル系重合体ラテックスの製造方法。【選択図】なし【特許請求の範囲】
【請求項１】
重合反応が播種乳化重合、微細懸濁重合又は播種微細懸濁重合であり、重合率０〜ｄ重量％の間は追加添加乳化剤を添加することなく、重合率ｄ〜ｅ重量％の間は第１段目の追加添加乳化剤として、重合率１重量％増加毎に仕込み単量体１００重量部当たり乳化剤０.００３〜０.００８重量部の割合で連続添加し、重合率ｅ〜ｆ重量％の間は第２段目の追加添加乳化剤として、重合率１重量％増加毎に仕込み単量体１００重量部当たり乳化剤０.００８〜０.０２８重量部の割合で連続添加し、重合率ｆ重量％以降は第３段目の追加添加乳化剤として、重合率１重量％増加毎に仕込み単量体１００重量部当たり乳化剤０.０２〜０.０４重量部の割合で連続添加し、ｄが５〜２５であり、ｅが４０〜６０であり、ｆが６５〜８５であることを特徴とする塩化ビニル系重合体ラテックスの製造方法。
【発明の詳細な説明】
【技術分野】
【０００１】
本発明は、塩化ビニル系重合体ラテックスの製造方法に関する。更に詳しくは、本発明は、重合反応中に新たな微小粒子の発生がなく、凝集物が少なく、ラテックスが安定で撹拌やポンプ等により機械的な力を受けても凝集しがたく、乾燥した重合体粉末から得られるプラスチゾルの粘度が低く取り扱いやすい塩化ビニル系重合体ラテックスの製造方法に関する。
【背景技術】
【０００２】
塩化ビニル系重合体のラテックスや、ペーストレジンを得る目的で、塩化ビニルの乳化重合が行われる。塩化ビニルの乳化重合は、水を分散媒、アニオン性又はノニオン性界面活性剤を乳化剤、水溶性の過酸化物を重合開始剤として用い、冷却ジャケット付き耐圧重合器中で比較的緩徐な撹拌を行いつつ、界面活性剤の作用によって塩化ビニル単量体を微細な液滴に乳化させ、単量体を包む界面活性剤ミセル層内で重合を進め、粒径０.０５〜０.５μｍ程度の微小球形樹脂をラテックスとして得るものである。
乳化重合法よりも更に大きい粒径を有する粒子のラテックスを得るために、予備重合したラテックスを種子として加え、乳化剤量をポリマー粒子の全表面積を単分子層でカバーするのに必要な理論量の２０〜６０％に保ちつつ重合することにより、種子粒子のみを太らせて新たな微小粒子の生成を防ぐ播種乳化重合が行われている。
また、ラテックスやペーストレジンを得る別の方法としては、水を分散媒とし、単量体、界面活性剤、油溶性の重合開始剤等の混合物を、ホモジナイザ等を用いて微細な液滴に分散させたのち重合する微細懸濁重合や、微細懸濁重合で得られた重合体の懸濁液を種子粒子として更に被覆重合を行う播種微細懸濁重合等も行われている。
これらの乳化重合法、播種乳化重合、微細懸濁重合、播種微細懸濁重合においては、重合の進行とともに重合体粒子が成長し、その表面積が大きくなるので、乳化剤を追加して添加することが必要となるが、従来は乳化剤の添加速度は時間を基準として決められ、添加パターンも時間を基準として変更していた。そのため、重合速度が変動した場合は成長粒子に対し乳化剤の過不足が生じ、新たな微小粒子の発生や粒子の凝集が生じ、重合安定性や品質に悪影響を及ぼしていた。更に、樹脂の吸湿性、透明性、熱安定性、電気絶縁性等から、ラテックス中の乳化剤量はなるべく少ないことが望まれるが、少ない量の乳化剤で重合体粒子の分散性の低下を防止することができる乳化剤の添加方法は見いだされていなかった。
このため、少ない量の乳化剤で新たな微小粒子の発生を抑制し、安定な粒子の成長を実現させ、得られる重合体ラテックスの機械的安定性を低下させない乳化剤の添加方法の開発が望まれていた。
【発明の開示】
【発明が解決しようとする課題】
【０００３】
本発明は、少ない量の乳化剤を用いて、重合反応中に新たな微小粒子の発生がなく、安定に粒子が成長し、凝集物が少なく、ラテックスが安定で撹拌やポンプ等により機械的な力を受けても凝集しがたく、乾燥した重合体粉末から得られるプラスチゾルが低粘度で取り扱いやすいものとなる塩化ビニル系重合体ラテックスの製造を、製造設備等を改造することなく、追加添加乳化剤の添加量を重合率の変化に応じて設定することにより可能とする塩化ビニル系重合体ラテックスの製造方法を提供することを目的としてなされたものである。
【課題を解決するための手段】
【０００４】
本発明者らは、上記の課題を解決すべく鋭意研究を重ねた結果、乳化剤の添加方法を重合率を基準として定め、播種乳化重合、微細懸濁重合及び播種微細懸濁重合のそれぞれにおいて、重合率の変化に応じた追加添加乳化剤の添加量を設定する乳化剤添加方法を適用することにより、重合中の新たな微小粒子の発生を抑制し、安定な重合体ラテックスを得ることができることを見いだし、この知見に基づいて本発明を完成するに至った。
すなわち、本発明は、
（１）重合反応が播種乳化重合、微細懸濁重合又は播種微細懸濁重合であり、重合率０〜ｄ重量％の間は追加添加乳化剤を添加することなく、重合率ｄ〜ｅ重量％の間は第１段目の追加添加乳化剤として、重合率１重量％増加毎に仕込み単量体１００重量部当たり乳化剤０.００３〜０.００８重量部の割合で連続添加し、重合率ｅ〜ｆ重量％の間は第２段目の追加添加乳化剤として、重合率１重量％増加毎に仕込み単量体１００重量部当たり乳化剤０.００８〜０.０２８重量部の割合で連続添加し、重合率ｆ重量％以降は第３段目の追加添加乳化剤として、重合率１重量％増加毎に仕込み単量体１００重量部当たり乳化剤０.０２〜０.０４重量部の割合で連続添加し、ｄが５〜２５であり、ｅが４０〜６０であり、ｆが６５〜８５であることを特徴とする塩化ビニル系重合体ラテックスの製造方法
を提供するものである。
【発明の効果】
【０００５】
本発明の製造方法によれば、重合反応中に新たな微小粒子の発生がなく、凝集物が少なく、ラテックスが安定で機械的な力を受けても凝集しがたく、乾燥した重合体粉末から得られるプラスチゾルの粘度が低く取り扱いやすい塩化ビニル系重合体ラテックスを、再現性よく容易かつ確実に製造することができる。
【発明を実施するための最良の形態】
【０００６】
本発明方法は、塩化ビニル又は塩化ビニル及びこれと共重合し得るエチレン系不飽和単量体の播種乳化重合、微細懸濁重合及び播種微細懸濁重合に適用することができる。本発明方法を塩化ビニル及びこれと共重合し得るエチレン系不飽和単量体の共重合に適用する場合には、単量体混合物中の塩化ビニルの量が５０重量％以上であることが好ましく、７５重量％以上であることがより好ましい。
本発明方法において、塩化ビニルと共重合し得るエチレン系不飽和単量体としては、例えば、エチレン、プロピレン等のオレフィン系化合物；酢酸ビニル、プロピオン酸ビニル等のビニルエステル；アクリル酸、メタクリル酸等の不飽和モノカルボン酸；アクリル酸メチル、アクリル酸エチル、アクリル酸−ｎ−ブチル、アクリル酸−２−ヒドロキシエチル、メタクリル酸メチル、メタクリル酸エチル、メタクリル酸−Ｎ,Ｎ−ジメチルアミノエチル等の不飽和モノカルボン酸エステル；アクリルアミド、メタクリルアミド等の不飽和アミド；アクリロニトリル、メタクリロニトリル等の不飽和ニトリル；マレイン酸、フマール酸等の不飽和ジカルボン酸；これらのエステル及びこれらの無水物；Ｎ−置換マレイミド類；ビニルメチルエーテル、ビニルエチルエーテル等のビニルエーテル；更に塩化ビニリデン等のビニリデン化合物等を挙げることができる。
【０００７】
本発明方法においては、重合反応中の重合率を測定し、重合率の変化に応じてて追加添加乳化剤を重合率を基準として添加速度を設定して添加する。追加添加乳化剤の添加速度を重合率を基準として定めることにより、少ない量の乳化剤を用いて、重合系内における新たな微小粒子の発生を抑制し、粒子を安定に成長せしめ、かつ得られる重合体粒子の分散安定性を向上することができる。
本発明方法における追加添加乳化剤には特に制限はなく、例えば、ドデシルベンゼンスルホン酸ナトリウム等のアルキルベンゼンスルホン酸塩；ラウリル硫酸ナトリウム、テトラデシル硫酸ナトリウム等のアルキル硫酸塩；ジオクチルスルホコハク酸ナトリウム、ジへキシルスルホコハク酸ナトリウム等のスルホコハク酸塩；ラウリン酸ナトリウム、半硬化牛脂脂肪酸カリウム等の脂肪酸塩；ポリオキシエチレンラウリルエーテルサルフェートナトリウム塩、ポリオキシエチレンノニルフェニルエーテルサルフェートナトリウム塩等のエトキシサルフェート塩；アルカンスルホン酸塩；アルキルエーテル燐酸エステルナトリウム塩；ポリオキシエチレンノニルフェニルエーテル、ポリオキシエチレンソルビタンラウリルエステル等のノニオン性界面活性剤等を挙げることができる。また、播種乳化重合、微細懸濁重合及び播種微細懸濁重合では、追加添加乳化剤の総使用量は、仕込み単量体１００重量部当たり０.３〜２.５重量部であり、好ましくは０.５〜２.０重量部である。追加添加乳化剤の量が上記の下限量未満であると、重合体粒子が凝集したり、重合体スケールが生成する傾向があり、逆に、上記の上限量を超えると、新たに微小重合体粒子が生成してラテックスがクリーム状になったり、得られる重合体を用いたプラスチゾルが高粘度になる傾向がある。また、補助乳化剤として高級アルコールや高級脂肪酸を使用することもできる。
【０００８】
本発明方法において、重合反応中の重合率を測定する方法には特に制限はなく、光散乱法による重合体粒子の粒子径、重合体粒子の濃度等から重合率を求めることができ、あるいは、重合器のジャケットの冷却水の水温、流量及び重合温度変化から重合器内の重合反応による発熱量を積算し、重合率を求めることもできる。これらの方法の中で、ジャケットの冷却水の水温、流量及び重合温度変化から重合率を求める方法は、時間的な遅れがなく重合器内の重合率を求め、かつそのデータを乳化剤水溶液の送液ポンプや送液速度制御バルブ開度等に伝達して、乳化剤水溶液の送液速度を直接制御することができるので、特に好適に使用することができる。
本発明方法に使用する重合器の形状には特に制限はなく、例えば、外部ジャケット又は内部ジャケットを有する重合器を用いることができる。また、還流凝縮器を設置することも可能である。これらの中で、内部ジャケットを有する重合器は、伝熱損失が小さく、重合器内の発熱量を正確に測定し、重合率を正確に求めることができるので、特に好適に使用することができる。重合器内の撹拌方法には特に制限はなく、例えば、ファウドラー翼、多段ファウドラー翼、パドル翼、多段パドル翼、ブルーマージン翼、アンカー翼、ループ翼、マックスブレンド翼、フルーゾーン翼等を使用することができる。
本発明方法において、重合反応が播種乳化重合、微細懸濁重合又は播種微細懸濁重合である場合は、重合率０〜ｄ（＝５〜２５）重量％の間は追加添加乳化剤を添加することなく、重合率がｄ（＝５〜２５）重量％に達したのちに追加添加乳化剤を連続的に添加する。なお、ここにいう追加添加乳化剤は、播種乳化重合、微細懸濁重合又は播種微細懸濁重合開始後に添加する乳化剤であり、微細懸濁重合の場合に重合開始前に水性媒体中に単量体等とともに添加し、単量体を水中に微細に懸濁するために、通常単量体１００重量部当たり０.２〜１.５重量部用いる乳化剤は含まない。
【０００９】
播種乳化重合においては、重合器に純水、種子重合体、重合開始剤等を仕込み、重合器内の脱気あるいは必要に応じて窒素等の不活性気体による置換を行い、塩化ビニル又は塩化ビニル及びこれと共重合し得る単量体の混合物を仕込み、緩やかに撹拌しながら重合器内の温度を上げて重合を開始する。重合温度は、３０〜８０℃であることが好ましい。使用する開始剤としては、例えば、過硫酸カリウム、過硫酸アンモニウム、過酸化水素等の水溶性過酸化物、これらの開始剤又はクメンヒドロパーオキシド、ｔ−ブチルヒドロパーオキシド等のヒドロパーオキシドに酸性亜硫酸ナトリウム、亜硫酸アンモニウム、アスコルビン酸等の還元剤を組み合わせたレドックス系開始剤、２,２'−アゾビス(２−メチルプロピオンアミジン)二塩酸塩等の水溶性アゾ化合物等を挙げることができる。
微細懸濁重合においては、先ず水性媒体中に、塩化ビニル又は塩化ビニル及びこれと共重合し得るエチレン系不飽和単量体の混合物、油溶性重合開始剤、乳化剤、必要に応じて高級脂肪酸等の重合助剤、その他の添加剤を加えてプレミックスし、ホモジナイザにより均質化処理して油滴の粒径調節を行う。ホモジナイザとしては、例えば、コロイドミル、振動撹拌機、二段式高圧ポンプ等を用いることができる。均質化処理した液を重合器に送り、緩やかに撹拌しながら重合器内の温度を上げて重合反応を開始し、以後所定の転化率に達するまで重合を行う。重合温度は、３０〜８０℃であることが好ましい。
油溶性重合開始剤としては、例えば、アセチルパーオキシド、３,５,５−トリメチルヘキサノイルパーオキシド、ラウロイルパーオキシド、ベンゾイルパーオキシド、ナフトイルパーオキシド等のジアシルパーオキシド；メチルエチルケトンパーオキシド等のケトンパーオキシド；ベンゾイルヒドロパーオキシド、クメンヒドロパーオキシド、ｐ−シメンヒドロパーオキシド、ｔ−ブチルイソプロピルベンゼンヒドロパーオキシド、ジイソプロピルベンゼンヒドロパーオキシド、イソプロピルヒドロパーオキシド、ｔ−ブチルヒドロパーオキシド、ｔ−ペンチルヒドロパーオキシド、ｐ−メンタンヒドロパーオキシド等のヒドロパーオキシド；ｔ−ブチルパーオキシピバレート等のパーオキシエステル；ジイソプロピルパーオキシジカーボネート、ジエチルヘキシルパーオキシジカーボネート等のパーオキシジカーボネート；アセチルシクロヘキシルスルホニルパーオキシド等のスルホニルパーオキシド等の有機過酸化物；これらの有機過酸化物とロンガリット等の還元剤を組み合わせた酸化還元型重合開始剤；２,２'−アゾビスイソブチロニトリル、２,２'−アゾビス(２−メチルブチロニトリル)、２,２'−アゾビス(２,４−ジメチルバレロニトリル)、２,２'−アゾビス(４−メトキシ−２,４−ジメチルバレロニトリル)等のアゾ化合物等を挙げることができる。乳化剤としては、前記の追加添加乳化剤と同様のものが例示される。
【００１０】
播種微細懸濁重合においては、重合器に純水、粒子中に重合開始剤が残存する種子重合体等を仕込み、重合器内の脱気あるいは必要に応じて窒素等の不活性気体による置換を行い、塩化ビニル又は塩化ビニル及びこれと共重合し得る単量体の混合物を仕込み、緩やかに撹拌しながら重合器内の温度を上げて重合を開始する。重合温度は、３０〜８０℃であることが好ましい。播種微細懸濁重合の場合は、重合開始剤を新たに添加する必要はない。
本発明方法において、重合反応が播種乳化重合、微細懸濁重合又は播種微細懸濁重合である場合には、重合を開始したのち、重合率がｄ（＝５〜２５）重量％に達するまでは追加添加乳化剤の添加は行わず、重合率がｄ（＝５〜２５）重量％に達したときに乳化剤の添加を開始し、重合率がｅ（＝４０〜６０）重量％に達するまでの第１段目において、重合率１重量％増加毎に仕込み単量体１００重量部当たり乳化剤０.００３〜０.００８重量部の割合で連続添加し、重合率がｅ（＝４０〜６０）重量％からｆ（＝６５〜８５）重量％である第２段目においては、重合率１重量％増加毎に仕込み単量体１００重量部当たり乳化剤０.００８〜０.０２８重量部の割合で連続添加し、重合率ｆ（＝６５〜８５重量％）以降の第３段目においては、重合率１重量％増加毎に仕込み単量体１００重量部当たり乳化剤０.０２〜０.０４重量部の割合で連続添加する。第１段目と第２段目、第２段目と第３段目の切り替え時は、追加添加乳化剤の添加を休止することなく、添加速度のみを変更して連続して添加することが好ましい。重合体ラテックスの機械的安定性を一層高めるために、必要に応じて、前記した追加添加乳化剤の総使用量の範囲内であれば、第３段目の最後に残余の乳化剤をさらに一度に添加することができる。
【００１１】
本発明方法においては、第１段目、第２段目、第３段目の追加添加乳化剤の添加速度は、各段中においてそれぞれ一定とすることができ、あるいは、各段中において変化させることもできる。例えば、重合率ｅ〜ｆ重量％の間に重合率１重量％増加毎に仕込み単量体１００重量部当たり乳化剤０.０１８重量部を一定して添加することができ、あるいは、重合率がｅ重量％に達したとき重合率１重量％増加毎に仕込み単量体１００重量部当たり乳化剤０.００８重量部の割合で添加を始め、次第に添加速度を増加して、重合率がｆ重量％に達したときに乳化剤の添加が重合率１重量％増加毎に仕込み単量体１００重量部当たり０.０２８重量部とすることもできる。
第１段目における追加添加乳化剤の添加速度が、重合率１重量％増加について仕込み単量体１００重量部当たり０.００３重量部未満であると、得られるラテックス中の凝集物の量が増加し、ラテックスの機械的安定性が低下するおそれがある。第１段目における追加添加乳化剤の添加速度が、重合率１重量％増加について仕込み単量体１００重量部当たり０.００８重量部を超えると、新たな微小粒子が発生するおそれがある。第２段目における追加添加乳化剤の添加速度が、重合率１重量％増加について仕込み単量体１００重量部当たり０.００８重量部未満であると、得られるラテックス中の凝集物の量が増加し、ラテックスの機械的安定性が低下するおそれがある。第２段目における追加添加乳化剤の添加速度が、重合率１重量％増加について仕込み単量体１００重量部当たり０.０２８重量部を超えると、新たな微小粒子が発生するおそれがある。第３段目における追加添加乳化剤の添加速度が、重合率１重量％増加について仕込み単量体１００重量部当たり０.０２重量部未満であると、得られるラテックス中の凝集物の量が増加し、ラテックスの機械的安定性が低下するおそれがある。第３段目における追加添加乳化剤の添加速度が、重合率１重量％増加について仕込み単量体１００重量部当たり０.０４重量部を超えると、新たな微小粒子が発生するおそれがある。
【００１２】
本発明方法においては、重合条件により重合調整剤、連鎖移動剤、架橋剤、スケール防止剤等の公知の添加剤を適宜使用することができる。
本発明方法によれば、重合の進行を常時把握し、追加添加乳化剤の添加を重合率にしたがって制御するので、重合体粒子の成長に必要な量だけを添加することができる。したがって、従来の添加方法のように、乳化剤の添加が過剰となって重合時に新たな微小粒子が発生したり、乳化剤の添加が不足して重合体粒子の分散が不安定となり凝集したりするおそれがない。本発明方法においては、重合初期には粒子の分散性が高いので追加添加乳化剤を添加することなく、あるいは追加添加乳化剤の添加速度を小さくして新たな微小粒子の発生を防止し、重合中期から末期にかけては粒子を凝集させることなく安定に成長させることを目的として、追加添加乳化剤の添加速度を上げる。重合末期には重合の進行にともなって重合体粒子の分散安定性は低下するが、追加添加乳化剤の添加速度を上げることにより、単位重合率当たりの追加添加乳化剤の添加量を増量し、得られる重合体粒子の分散性の低下を防止することができる。
本発明方法によれば、品質設計上限られた乳化剤量で重合時の新たな微小粒子の発生を有効に抑制し、粒子を凝集させることなく安定に成長させ、得られた重合体粒子の分散安定性を向上させ、更に得られる塩化ビニル系重合体ラテックスの品質の変動を防ぐことができる。なお、塩化ビニル系重合体ラテックスの品質は、ラテックスから得られる重合体粉末に可塑剤を添加して調製したプラスチゾルの粘度で代用することができる。ゾル粘度は、乳化剤量と粒子径、粒子径分布、微少粒子の発生の有無に影響され、ゾル粘度を制御することができれば品質を維持することができる。
本発明方法においては、追加添加乳化剤の添加を重合率を基準とした添加方法で実施することにより、いかなる場合でも粒子成長に対する乳化剤量を設定通りとし、また重合過程での最適添加パターンを設定することにより、少ない乳化剤の添加量で新たな微小粒子発生を抑制し、凝集することなく安定に粒子を成長させ、得られる重合体粒子分散の機械的安定性の低下を防止し、得られる塩化ビニル系重合体ラテックスの品質を変動させることがない。
【実施例】
【００１３】
以下に、実施例を挙げて本発明を更に詳細に説明するが、本発明はこれらの実施例によりなんら限定されるものではない。
なお、実施例及び比較例において、塩化ビニル系重合体ラテックスの評価は下記の方法により行った。
（１）新たな微小粒子発生の有無
透過型電子顕微鏡により、ラテックス粒子を５,０００倍及び１０,０００倍の条件で撮影し、定性的に評価した。
（２）凝集物量
得られたラテックスを、６０メッシュの金網でろ過し、金網上の凝集物を取得し、また、重合器内壁の付着物をかき取り、合わせて乾燥後の重量を測定し、仕込み単量体に対する凝集物の重量％で表した。
（３）中心粒子径
レーザー散乱粒径分布測定装置［マルバーン社製、マスターサイザーＭＳ−２０］を用いて測定した。
（４）機械的安定性
撹拌翼の長さ８５ｍｍの撹拌機を備えた容量５リットル、内径１５８ｍｍのフラスコにラテックス５リットルを入れ、７０℃で、２７５rpmで撹拌し、撹拌開始から粒子が凝集しはじめるまでの時間を測定し、累積動力を計算した。
（５）ゾル粘度
得られたラテックスをスプレー乾燥し、得られた重合体１００重量部に対してジ−２−エチルヘキシルフタレート６０重量部を配合し、２５℃、相対湿度５５％の恒温恒湿室中で、らいかい機を用いて混練りしてプラスチゾルを調製し、４時間静置後の粘度を、ブルックフィールドＢＬ型粘度計でロータ＃４を６rpmとして測定した。
【００１４】
実施例１
容量１００リットルのグラスライニング製重合器を脱気し、脱イオン水３５.０ｋｇ、中心粒子径０.５５μｍの種子重合体３５重量％を含む水混合物４.３２ｋｇ、塩化ビニル２１.０ｋｇ及び過硫酸カリウム２１ｇを仕込み、撹拌速度１００rpmで撹拌を開始し、５５℃まで昇温した。重合器内の圧力は８.０ｋｇ／ｃｍ2Ｇになり、５５℃に達してから５分後に重合が開始した。
重合器のジャケットの水温、水流量及び重合温度変化から、重合率を測定しつつ重合を進めた。重合開始１時間５０分後、重合率が１５重量％に達したとき、ラウリル硫酸ナトリウムの１５重量％水溶液を、重合率１重量％増加毎に６.４ｇの割合で重合器内に送り込み始めた。
重合開始５時間５５分後、重合率が５０重量％に達したとき、ラウリル硫酸ナトリウムの１５重量％水溶液の送り込み量を、重合率１重量％増加について２７.０ｇに増加した。
その後重合開始８時間５０分後、重合率が７５重量％に達するとほぼ同時に、重合器内の圧力が７.５ｋｇ／ｃｍ2Ｇに低下したので、撹拌速度を６５rpmに落とすとともに、ラウリル硫酸ナトリウムの１５重量％水溶液の送り込み量を、重合率１重量％増加について４２.０ｇに増加した。重合率８１.７重量％の時点でラウリル硫酸ナトリウムの水溶液の送り込みを止め、そのまま重合を続けたところ、重合開始１０時間５分後に重合器内の圧力が５.０ｋｇ／ｃｍ2Ｇまで低下したので、重合を終了し、未反応の塩化ビニルを回収し、ラテックスを取り出した。ラテックス固形分濃度と、下記の凝集物量とから重合率を求めると、８４.９重量％であった。
電子顕微鏡撮影の結果から、新たな微小粒子の発生は認められなかった。凝集物量は、０.５重量％であり、中心粒子径は１.３０μｍであった。ラテックス粒子が凝集しはじめるまでの累積動力は１０ｋＷｈ／ｍ3であった。ゾル粘度は３,０００ｃＰであった。
【００１５】
比較例１
実施例１と同様にして、グラスライニング製重合器を脱気し、脱イオン水、種子重合体、塩化ビニル及び過硫酸カリウムを仕込み、撹拌速度１００rpmで撹拌を開始し、５５℃まで昇温した。重合器内の圧力は８.０ｋｇ／ｃｍ2Ｇになり、５５℃に達してから５分後に重合が開始した。
重合開始１時間５０分後、重合率が１５重量％に達したとき、ラウリル硫酸ナトリウムの１５重量％水溶液を、重合率１重量％増加毎に３.４ｇの割合で重合器内に送り込み始めた。
重合開始５時間５５分後、重合率が５０重量％に達したとき、ラウリル硫酸ナトリウムの１５重量％水溶液の送り込み量を、重合率１重量％増加毎に１１.５ｇに増加した。
その後重合開始８時間５０分後、重合率が７５重量％に達するとほぼ同時に、重合器内の圧力が７.５ｋｇ／ｃｍ2Ｇに低下したので、撹拌速度を６５rpmに落とすとともに、ラウリル硫酸ナトリウムの１５重量％水溶液の送り込み量を、重合率１重量％増加毎に４２.０ｇに増加した。
更に、重合を続けたところ、重合開始１０時間５分後に重合器内の圧力が５.０ｋｇ／ｃｍ2Ｇまで低下したので、ラウリル硫酸ナトリウムの１５重量％水溶液３６２.０ｇを一度に添加して重合を終了し、未反応の塩化ビニルを回収し、ラテックスを取り出した。ラテックス固形分濃度と、下記の凝集物量とから重合率を求めると、８６.０重量％であった。
電子顕微鏡撮影の結果から、新たな微小粒子の発生は認められなかった。凝集物量は、３.０重量％であり、中心粒子径は１.３０μｍであった。ラテックス粒子が凝集しはじめるまでの累積動力は３ｋＷｈ／ｍ3であった。ゾル粘度は３,１００ｃＰであった。
比較例２
実施例１と同様にして、グラスライニング製重合器を脱気し、脱イオン水、種子重合体、塩化ビニル及び過硫酸カリウムを仕込み、撹拌速度１００rpmで撹拌を開始し、５５℃まで昇温した。重合器内の圧力は８.０ｋｇ／ｃｍ2Ｇになり、５５℃に達してから５分後に重合が開始した。
重合開始１時間５０分後、重合率が１５重量％に達したとき、ラウリル硫酸ナトリウムの１５重量％水溶液を、重合率１重量％毎に１２.６ｇの割合で重合器内に送り込み始めた。
重合開始５時間５５分後、重合率が５０重量％に達したとき、ラウリル硫酸ナトリウムの１５重量％水溶液の送り込み量を、重合率１重量％増加について２８.０ｇに増加し、その後重合率が７０重量％に達したときラウリル硫酸ナトリウムの水溶液の送り込みを停止した。
重合開始８時間５０分後、重合率が７５重量％に達するとほぼ同時に重合器内の圧力が７.５ｋｇ／ｃｍ2Ｇに低下したので、撹拌速度を６５rpmに落とした。
更に、重合を続けたところ、重合開始１０時間５分後に重合器内の圧力が５.０ｋｇ／ｃｍ2Ｇまで低下したので、重合を終了し、未反応の塩化ビニルを回収し、ラテックスを取り出した。ラテックス固形分濃度と、下記の凝集物量とから重合率を求めると、８５.３重量％であった。
電子顕微鏡撮影の結果から、新たな微小粒子の発生が認められた。凝集物量は１.０重量％であり、中心粒子径は１.３０μｍであった。ラテックス粒子が凝集しはじめるまでの累積動力は８ｋＷｈ／ｍ3であった。ゾル粘度は４,５００ｃＰであった。
比較例３
実施例１と同様にして、グラスライニング製重合器を脱気し、脱イオン水、種子重合体、塩化ビニル及び過硫酸カリウムを仕込み、撹拌速度１００rpmで撹拌を開始し、５５℃まで昇温した。重合器内の圧力は８.０ｋｇ／ｃｍ2Ｇになり、５５℃に達してから５分後に重合が開始した。
重合開始２時間２０分後、重合率が１５重量％に達したとき、ラウリル硫酸ナトリウムの１５重量％水溶液を、重合率１重量％増加毎に６.４ｇの割合で重合器内に送り込み始めた。
重合開始５時間５５分後、重合率が５０重量％に達したとき、ラウリル硫酸ナトリウムの１５重量％水溶液の送り込み量を、重合率１重量％増加について４２.０ｇに増加した。
その後重合開始８時間５０分後、重合率が７５重量％に達したとき、ラウリル硫酸ナトリウムの水溶液の送り込みを停止し、ほぼ同時に重合器内の圧力が７.５ｋｇ／ｃｍ2Ｇに低下したので、撹拌速度を６５rpmに落とした。
そのまま重合を続けたところ、重合開始１０時間５分後に重合器内の圧力が５.０ｋｇ／ｃｍ2Ｇまで低下したので、重合を終了し、未反応の塩化ビニルを回収し、ラテックスを取り出した。ラテックス固形分濃度と、下記の凝集物量とから重合率を求めると、８５.１重量％であった。
電子顕微鏡撮影の結果から、新たな微小粒子の発生が認められた。凝集物量は、０.５重量％であり、中心粒子径は１.３０μｍであった。ラテックス粒子が凝集しはじめるまでの累積動力は８ｋＷｈ／ｍ3であった。ゾル粘度は４,２００ｃＰであった。
比較例４
実施例１と同様にして、グラスライニング製重合器を脱気し、脱イオン水、種子重合体、塩化ビニル及び過硫酸カリウムを仕込み、撹拌速度１００rpmで撹拌を開始し、５５℃まで昇温した。重合器内の圧力は８.０ｋｇ／ｃｍ2Ｇになり、５５℃に達してから５分後に重合が開始した。
重合開始２時間２０分後、重合率が１５重量％に達したとき、ラウリル硫酸ナトリウムの１５重量％水溶液を、重合率１重量％増加毎に６.４ｇの割合で重合器内に送り込み始めた。
重合開始５時間５５分後、重合率が５０重量％に達したとき、ラウリル硫酸ナトリウムの１５重量％水溶液の送り込み量を、重合率１重量％増加について２７.０ｇに増加した。
その後重合開始８時間５０分後、重合率が７５重量％に達するとほぼ同時に、重合器内の圧力が７.５ｋｇ／ｃｍ2Ｇに低下したので、撹拌速度を６５rpmに落とすとともに、ラウリル硫酸ナトリウムの１５重量％水溶液の送り込み量を、重合率１重量％増加について１４.０ｇに減少した。
さらに、重合開始１０時間５分後に重合器内の圧力が５.０ｋｇ／ｃｍ2Ｇまで低下したので、ラウリル硫酸ナトリウムの１５重量％水溶液１５０.０ｇを一度に添加して重合を終了し、未反応の塩化ビニルを回収し、ラテックスを取り出した。ラテックスの固形分濃度と下記の凝集物量とから重合率を求めると、８５.０重量％であった。
電子顕微鏡撮影の結果から、新たな微小粒子の発生は認められなかった。凝集物量は２.８重量％であり、中心粒子径は１.３０μｍであった。ラテックス粒子が凝集しはじめるまでの累積動力は、７ｋＷｈ／ｍ3であった。ゾル粘度は３,１００ｃＰであった。
比較例５
実施例１と同様にして、グラスライニング製重合器を脱気し、脱イオン水、種子重合体、塩化ビニル及び過硫酸カリウムを仕込み、撹拌速度１００rpmで撹拌を開始し、５５℃まで昇温した。重合器内の圧力は８.０ｋｇ／ｃｍ2Ｇになり、５５℃に達してから５分後に重合が開始した。
重合開始２時間２０分後、重合率が１５重量％に達したとき、ラウリル硫酸ナトリウムの１５重量％水溶液を、重合率１重量％増加毎に６.４ｇの割合で重合器内に送り込み始めた。
重合開始５時間５５分後、重合率が５０重量％に達したとき、ラウリル硫酸ナトリウムの１５重量％水溶液の送り込み量を、重合率１重量％増加について２７.０ｇに増加した。
その後重合開始８時間５０分後、重合率が７５重量％に達するとほぼ同時に、重合器内の圧力が７.５ｋｇ／ｃｍ2Ｇに低下したので、撹拌速度を６５rpmに落とすとともに、ラウリル硫酸ナトリウムの１５重量％水溶液の送り込み量を、重合率１重量％増加毎に７０.０ｇとし、重合率が７９.０％に達したとき、ラウリル硫酸ナトリウムの送り込みを停止した。
重合開始１０時間５分後に重合器内の圧力が５.０ｋｇ／ｃｍ2Ｇまで低下したので、重合を終了し、未反応の塩化ビニルを回収し、ラテックスを取り出した。重合率は、下記の凝集物量を加味すると、８５.４重量％であった。
電子顕微鏡撮影の結果から、粒径約０.０１μｍの新たな微小粒子の発生が認められた。凝集物量は０.９重量％であり、中心粒子径は１.３０μｍであった。ラテックス粒子が凝集しはじめるまでの累積動力は、６ｋＷｈ／ｍ3であった。ゾル粘度は３,７００ｃＰであった。
実施例１及び比較例１〜５の乳化剤の添加方法を第１表に、得られた塩化ビニル系重合体ラテックスの特性を第２表に示す。
【００１６】
【表１】
2004323861.tif 000002
【００１７】
【表２】
2004323861.tif 000003
【００１８】
本発明方法により製造した実施例１のラテックスには、新たな微小粒子の発生が認められず、凝集物量は０.５重量％と少なく、累積動力１０ｋＷｈ／ｍ3に達するまで凝集がはじまらず機械的に安定であり、得られる重合体粉末から調製したプラスチゾルの粘度は３,０００ｃＰと低く安定している。
これに対して、第１段目の追加添加乳化剤の添加速度が重合率１重量％増加毎に仕込み単量体１００重量部当たり０.００２４重量部と規定より小さい比較例１のラテックスは、凝集物量が３.０重量％と多く、累積動力３ｋＷｈ／ｍ3で凝集がはじまるように機械的安定性が極めて悪い。
第１段目の追加添加乳化剤の添加速度が重合率１重量％増加毎に仕込み単量体１００重量部当たり０.００９０重量部と規定より大きく、第３段目において追加添加乳化剤を添加しない比較例２のラテックスには、新たな微小粒子の発生が認められ、凝集物量が１.０重量％とやや多く、累積動力８ｋＷｈ／ｍ3で凝集がはじまるように機械的安定性がやや悪く、ゾル粘度が４,５００ｃＰと高い。
また、第２段目における追加添加乳化剤の添加速度を規定より大きくし、第３段目において追加添加乳化剤を添加しない比較例３のラテックスは、新たな微小粒子が発生し、累積動力８ｋＷｈ／ｍ3で比較的早く凝集がはじまり、機械的安定性がやや悪い。
実施例１との相違点として、第３段目における追加添加乳化剤の添加速度が、重合率１重量％増加毎に仕込み単量体１００重量部当たり０.０１重量部と小さい比較例４のラテックスは、新たな微小粒子の発生は認められないものの、凝集物量が２.８重量％と多い。
また、反対に、実施例１との相違点として、第３段目における追加添加乳化剤の添加速度が重合率１重量％増加毎に仕込み単量体１００重量部当たり０.０５重量部と大きい比較例５のラテックスは、新たな微小粒子が発生し、凝集物量は０.９重量％とやや多く、ゾル粘度も３,７００ｃＰと高い。